(57)【要約】      （修正有）【課題】インク受容層表面の光沢性、耐水性、塗膜強度、コックリング、顔料インク適性、発色性、印字部耐水性・耐候性、乾燥性に優れた記録シートを提供する。【解決手段】支持体上に熱可塑性樹脂粒子を含有する少なくとも１層のインク受容層を設けたインクジェット記録シートにおいて、該熱可塑性樹脂粒子の水吸収性（膨潤率）を特定する。「熱可塑性樹脂粒子の水性分散液を非吸水性樹脂フィルム支持体上に塗布し、５０℃で乾燥形成した厚さ０．６±０．１ｍｍの熱可塑性樹脂フィルムを、５０〜１４０℃間の任意の一定温度で３０分間後加熱する。後加熱フィルム質量をＡ、該後加熱フィルムを蒸留水（水温２３℃）に３０分間浸漬後の質量をＢとした時、ＡとＢが式（１）又は式（２）を満足する様な後加熱の温度個所が５０〜１４０℃の間に少なくとも一個所存在する。〔（Ｂ−Ａ）÷Ａ〕×１００≧５０           …  （１）〔（Ｂ−Ａ）÷Ａ〕×１００≧１００         …  （２）」。【選択図】図１
2005349820.tif 000002
【特許請求の範囲】
【請求項１】
支持体上に、熱可塑性樹脂粒子を含有する分散液を塗布し、加熱乾燥して形成されている少なくとも１層のインク受容層を有する、水性インクで印字するインクジェット記録シートにおいて、該熱可塑性樹脂粒子が、
「熱可塑性樹脂粒子の水性分散液を非吸水性樹脂フィルム支持体上に塗布し、５０℃で乾燥形成した厚さ０．６±０．１ｍｍの熱可塑性樹脂フィルムを、５０〜１４０℃間の任意の一定温度で３０分間、後加熱し、後加熱フィルム質量をＡ、該後加熱フィルムを水温２３℃の蒸留水に３０分間浸漬した後の水吸収したフィルム質量をＢとしたとき、ＡとＢが式（１）
〔（Ｂ−Ａ）÷Ａ〕×１００≧５０     …（１）
を満足する後加熱の温度個所が５０〜１４０℃の間に少なくとも一個所存在する。」
という条件を充たす水吸収性を有することを特徴とするインクジェット記録シート。
【請求項２】
前記熱可塑性樹脂粒子を含有する分散液が、更に顔料を含有する請求項１記載のインクジェット記録シート。
【請求項３】
前記後加熱フィルム質量Ａと前記水吸収したフィルム質量Ｂが式（２）
〔（Ｂ−Ａ）÷Ａ〕×１００≧１００       …（２）
を満足する後加熱の温度個所が、５０〜１４０℃の間に少なくとも一個所存在する、という条件を充たす請求項１又は請求項２に記載のインクジェット記録シート。
【請求項４】
前記顔料が気相法シリカ、コロイダルシリカ、アルミナ、アルミナ水和物から選ばれる少なくとも１種である請求項２又は請求項３に記載のインクジェット記録シート。
【請求項５】
前記顔料がカチオン性である請求項２〜請求項４のいずれか１項に記載のインクジェット記録シート。
【請求項６】
前記顔料の１次粒子径が５０ｎｍ以下である請求項２〜請求項５のいずれか１項に記載のインクジェット記録シート。
【請求項７】
前記顔料の２次粒子径が１μｍ以下である請求項２〜請求項６のいずれか１項に記載のインクジェット記録シート
【請求項８】
前記熱可塑性樹脂粒子がウレタン樹脂粒子である請求項１〜請求項７のいずれか１項に記載のインクジェット記録シート。
【請求項９】
前記熱可塑性樹脂粒子を含有する分散液を塗布し、加熱乾燥して形成されている層が最表層である請求項１〜請求項８のいずれか１項に記載のインクジェット記録シート。
【請求項１０】
前記熱可塑性樹脂粒子を含有する分散液を塗布し、加熱乾燥して形成されている層が最下層である請求項１〜請求項９のいずれか１項に記載のインクジェット記録シート。
【請求項１１】
前記熱可塑性樹脂粒子を含有する分散液を塗布し、加熱乾燥して形成されている層が、更にカチオン性化合物を含有する請求項１〜請求項１０のいずれか１項に記載のインクジェット記録シート。
【請求項１２】
前記熱可塑性樹脂粒子を含有する分散液を塗布し、加熱乾燥して形成されている層以外の少なくとも一層が、カチオン性化合物を含有する請求項１〜請求項１１のいずれか１項に記載のインクジェット記録シート。
【発明の詳細な説明】
【技術分野】
【０００１】
本発明は、溶媒あるいは分散媒として、水と相溶性を有する有機溶媒と水の混合溶媒、及び着色材料として染料あるいは着色顔料を少なくとも含む水性インクによって印字するインクジェット記録シートであって、インク受容層表面の光沢性、インク受容層の耐水性、インク受容層の塗膜強度、コックリング、顔料インク適性、発色性、印字品質、印字部耐水性、印字部耐候性に優れ、且つ、インク吸収容量が大きくインク吸収速度が速い為にインクの乾燥性に優れているインクジェット記録シートに関する。
【背景技術】
【０００２】
インクジェット記録方式は、ノズルから高速で射出したインク液滴を、被記録材に付着させて記録する方式であり、フルカラー化が容易なことや印字騒音が低い等の特徴を有する。この記録方式では、使用されるインクは多量の溶媒を含んでいるので、高い記録濃度を得るためには、大量のインクを用いる必要がある。また、インク液滴は連続的に射出されるので、最初の液滴が吸収されないうちに次の液滴が射出され、インク液滴が融合してインクのドットが接合するという不都合が生じやすい。従って、このインクジェット記録方式で使用される記録シートとしては、印字ドットの濃度が高く、色調が明るく鮮やかであること、インクの吸収が速くて印字ドットが重なった場合においてもインクの滲みがないこと等が要求される。
【０００３】
このような要求に対して、水性インクによりインクジェット記録するインクジェット記録シートとして、紙基材の上にシリカ等の顔料、及びポリビニルアルコール、樹脂ラテックス等の水性バインダー等から成るインク受容層を形成させたインクジェット記録シートがある（例えば、特許文献１、特許文献２、及び特許文献３参照。）。しかし、これらの紙基材を使用した紙インクジェット記録シートは、印字後に、インク中の溶媒に含まれる水が紙基材に浸透することによってコックリング（波打ち）が発生する等の問題があった。コックリングは、印字物の外観を損なうのみならず、コックリングした記録用紙と記録ヘッドが接触して記録用紙を汚したり、甚だしい場合は記録用紙が破れ、又は記録ヘッドの故障を引き起こす場合がある。
顔料を成分とするインク受容層は、層内に微細な細孔を有し、その細孔中に印字されたインク溶媒を保持するが、支持体が紙などの吸収性支持体の場合、細孔に保持されたインク溶媒の大部分を速やかに紙支持体に移行させる。その結果、紙中の水分含有率が著しく上昇し、紙の伸びが生じてコックリングを発生させるのである。
【０００４】
紙支持体を使用したインクジェット記録シートの前記問題を解決する手段として、ポリオレフィン、ポリエステルフィルム等のフィルム、及び、紙の両面にポリエチレン、ポリプロピレン等のポリオレフィン樹脂をラミネートした樹脂被覆紙等の耐水性支持体を使用したインクジェット記録シートが用いられるようになってきた（例えば、特許文献４、特許文献５、及び特許文献６参照。）。
【０００５】
しかし、前記耐水性支持体は、紙支持体と異なり、水性インク中に含まれる水等の溶媒を吸収することができないので、支持体上に設けられたインク受容層内に水性インク中に含まれる水等の溶媒を全て吸収させることが不可欠であることから、紙支持体のインク受容層に比較して、耐水性支持体のインク受容層はより厚く塗工する必要があった。その為、樹脂被覆紙等の耐水性支持体を使用したインクジェット記録シートは、シリカ等の顔料を含んで成るインク受容層の塗布量が多いことが原因で乾燥時にひび割れが生じやすくなる等の欠点があった。
【０００６】
また、水性インク中に含まれる水等の溶媒を充分に吸収させる手段として、顔料と、ポリビニルアルコールや樹脂ラテックス等の水性バインダー等から成るインク受容層内における水性バインダー（水吸収性が低い）の含有比率を低下させ、顔料（水吸収性が高い）の含有比率を高める方法がある。ここで、インク受容層に使用されるポリビニルアルコールとしては、インク受容層自体の耐水性が必要な為、通常、完全鹸化のポリビニルアルコール、あるいは、硼酸等の架橋剤で後架橋されたポリビニルアルコールが使用されるので、インク受容層中のポリビニルアルコールは殆ど水を吸収できないのである。
【０００７】
そして、この手段によれば、顔料比率が高いことによってインク受容層の吸収性は改良されるが、水性バインダーの含有比率が低下している為、乾燥時のインク受容層のひび割れの原因、インク受容層の塗膜強度が低下してインク受容層が支持体から脱落する原因、及びインク受容層中の顔料を充分に保持できなくなってインク受容層表面から前記顔料が脱落する粉落ちなどの原因となる。
【０００８】
前記耐水性支持体を使用したインクジェット記録シートのインク吸収性を改善する技術として、耐水性支持体に、顔料と熱可塑性樹脂粒子から成るインク受容層を前記熱可塑性樹脂粒子が連続皮膜とならない乾燥温度で塗工乾燥し、前記熱可塑性樹脂粒子間の空隙にインク溶媒を吸収させて、印字記録するインクジェット記録シートも提案されている（例えば、特許文献７、及び特許文献８参照。）。しかし、この記録シートの場合でも十分に満足できるインク吸収性を備えているものとは云い難い。
【特許文献１】特開昭６２−１１１７８２号公報
【特許文献２】特開昭６３−１３７７６号公報
【特許文献３】特開昭６３−１０４８７８号公報
【特許文献４】特開２００１−０９６８９８号公報
【特許文献５】特開２０００−３５１２７０号公報
【特許文献６】特開２００１−３４７７４８号公報
【特許文献７】特開２００１−２０５９２０号公報
【特許文献８】特開２００２−２３４２４５号公報
【発明の開示】
【発明が解決しようとする課題】
【０００９】
本発明は、溶媒あるいは分散媒として、水と相溶性を有する有機溶媒と水の混合溶媒、及び着色材料として染料あるいは着色顔料を少なくとも含む水性インクによって印字するインクジェット記録シートであって、インク受容層表面の光沢性、インク受容層の耐水性、インク受容層の塗膜強度、顔料インク適性、発色性、印字品質、印字部耐水性、印字部耐候性に優れ、コックリングが発生せず且つ、インク吸収容量が大きくインク吸収速度が速い為、インクの乾燥性に優れているインクジェット記録シートを提供することを目的とするものである。
【課題を解決するための手段】
【００１０】
上記課題を解決するための本発明は、以下の発明を包含する。
（１）支持体上に熱可塑性樹脂粒子を含有する分散液を塗布し、加熱乾燥して形成されている少なくとも１層のインク受容層を有する、水性インクで印字するインクジェット記録シートにおいて、該熱可塑性樹脂粒子が、次の条件、
「熱可塑性樹脂粒子の水性分散液を非吸水性樹脂フィルム支持体上に塗布し、５０℃で乾燥形成した厚さ０．６±０．１ｍｍの熱可塑性樹脂フィルムを、５０〜１４０℃間の任意の一定温度で３０分間、後加熱し、後加熱フィルム質量をＡ、該後加熱フィルムを水温２３℃の蒸留水に３０分間浸漬した後の水吸収したフィルム質量をＢとしたとき、ＡとＢが式（１）
〔（Ｂ−Ａ）÷Ａ〕×１００≧５０    …（１）
を満足する後加熱の温度個所が５０〜１４０℃の間に少なくとも一個所存在する。」
を満足する水吸収性を有することを特徴とするインクジェット記録シート。
【００１１】
（２）前記熱可塑性樹脂粒子を含有する分散液が、更に顔料を含有する（１）項に記載のインクジェット記録シート。
【００１２】
（３）前記後加熱フィルム質量Ａと前記水吸収したフィルム質量Ｂが式（２）
〔（Ｂ−Ａ）÷Ａ〕×１００≧１００ …（２）
を満足する後加熱の温度個所が、５０〜１４０℃の間に少なくとも一個所存在する、という条件を充たす（１）項又は（２）項に記載のインクジェット記録シート。
【００１３】
（４）前記顔料が気相法シリカ、コロイダルシリカ、アルミナ、アルミナ水和物から選ばれる少なくとも１種である（２）項〜（３）項のいずれか１項に記載のインクジェット記録シート。
【００１４】
（５）前記顔料がカチオン性である（２）項〜（４）項のいずれか１項に記載のインクジェット記録シート。
【００１５】
（６）前記顔料の１次粒子径が５０ｎｍ以下である（２）項〜（５）項のいずれか１項に記載のインクジェット記録シート。
【００１６】
（７）前記顔料の２次粒子径が１μｍ以下である（２）項〜（６）項のいずれか１項に記載のインクジェット記録シート。
【００１７】
（８）前記熱可塑性樹脂粒子がウレタン樹脂粒子である（１）項〜（７）項のいずれか１項に記載のインクジェット記録シート。
【００１８】
（９）前記熱可塑性樹脂粒子を含有する分散液を塗布し、加熱乾燥して形成されている層が最表層である（１）項〜（８）項のいずれか１項に記載のインクジェット記録シート。
【００１９】
（１０）前記熱可塑性樹脂粒子を含有する分散液を塗布し、加熱乾燥して形成されている層が最下層である（１）項〜（９）項のいずれか１項に記載のインクジェット記録シート。
【００２０】
（１１）前記熱可塑性樹脂粒子を含有する分散液を塗布し、加熱乾燥して形成されている層が、更にカチオン性化合物を含有する（１）項〜（１０）項のいずれか１項に記載のインクジェット記録シート。
【００２１】
（１２）前記熱可塑性樹脂粒子を含有する分散液を塗布し、加熱乾燥して形成されている層以外の少なくとも一層が、カチオン性化合物を含有する（１）項〜（１１）項のいずれか１項に記載のインクジェット記録シート。
【発明の効果】
【００２２】
本発明のインクジェット記録シートは、溶媒あるいは分散媒として、水と相溶性を有する有機溶媒と水の混合溶媒、及び着色材料として染料あるいは着色顔料を少なくとも含む水性インクによって印字するインクジェット記録シートとして、インク受容層表面の光沢性、インク受容層の耐水性、インク受容層の塗膜強度、顔料インク適性、発色性、印字品質、印字部耐水性、印字部耐候性に優れ、コックリングが発生せず且つ、インク吸収容量が高く、同時にインク吸収速度が速い為、インクの乾燥性に優れるという特性を有している。
【００２３】
また、本発明のインクジェット記録シートは、支持体が紙等の吸収性支持体であっても、特に熱可塑性樹脂粒子を含有する分散液を塗布し、加熱乾燥して形成されているインク受容層を最下層にした場合、コックリングが生じない優れた特徴を有する。
また、水性インクが染料インクの場合、染料が熱可塑性樹脂内にも取り込まれるためか、特に熱可塑性樹脂粒子を含有する分散液を塗布し、加熱乾燥して形成されている層をインク受容層を最上層にした場合、耐オゾン性などの耐ガス性にも優れた特徴を有する。
また、水性インクが顔料インクの場合、本発明のインクジェット記録シートはインク溶媒の吸収性が優れるため、熱可塑性樹脂粒子を含有する分散液を塗布し、加熱乾燥して形成されているインク受容層の空隙を小さく（インク受容層内の細孔径を小さく）できる。その結果、顔料インクで印字しても、インク中の着色顔料がインク受容層内部に落ち込んでしまうことがないため、画像が均一で全く斑が見られないなどの優れた顔料インク適性を有する。
【発明を実施するための最良の形態】
【００２４】
インクジェット記録シートに求められる良好なインク吸収性とは、高いインク吸収容量と速いインク吸収速度を併せ持つことによって、初めて達成されるものである。速いインク吸収速度が必要となる理由は、インク液滴は短時間に連続的に多量に射出されるので、短時間に射出される全てのインク液滴を、短時間にインクジェット記録シートが吸収できる必要があるためである。もし、インクジェット記録シートのインク吸収速度がインク液滴の射出速度より遅い場合、インク受容層表面にインクの液適が溜まって横に広がる為、本来の画像より大きな画像として印字され、画像の精度が劣る結果となる。
【００２５】
インクジェット記録シートが高いインク吸収容量と速いインク吸収速度を併せ持つ必要性は以下によって説明することができる。
速いインク吸収速度で且つ低いインク吸収容量を有するインクジェット記録シートの場合、多量に射出されるインク液滴の射出前半部においては、良好にインク液滴を吸収でき、インク受容層表面にインク液滴が溜まることはない。しかし、射出後半部において、インクジェット記録シートが射出されるインクを吸収しきれなくなる為、インク受容層表面にインク液滴が溜まり、画像の精度が劣る結果となる。
【００２６】
遅いインク吸収速度で且つ高いインク吸収容量を有するインクジェット記録シートの場合、最終的に全ての射出されるインクを吸収できるが、多量に射出されるインク液滴の射出速度がインク吸収速度を上回る為、インク受容層表面にインク液滴が溜まって横に広がる。従って、本来の画像より大きな画像として印字され、画像の精度が劣る結果となる。
【００２７】
速いインク吸収速度で且つ高いインク吸収容量を有するインクジェット記録シートの場合のみ、多量に射出される全てのインク液滴を、インク受容層表面に溜まること無く良好に吸収することができるのである。
従って、インクジェット記録シートのインク吸収性を改善し、良好な印字画像を得る為には、インク受容層の形成に用いられる熱可塑性樹脂粒子も、高いインク吸収容量と速いインク吸収速度を合わせ持つことが必須である。
【００２８】
前記した様に、インクジェット記録シートが、細孔を有するインク受容層を持ち、且つ支持体が紙等の水吸収性を有する支持体の場合、インク受容層の細孔内部のインク溶媒を下層の支持体に移行させ易いため、インク受容層内に水を速やかに且つ大量に吸収出来る熱可塑性樹脂粒子をその他水性バインダーの代わりに使用するか、或は併用することによって、紙支持体へのインク溶媒移行量を減らしコックリングを防止できる。
本発明に使用される熱可塑性樹脂粒子によって形成されるフィルムは、水を速やかに且つ大量に吸収出来き、且つ水吸収の原理が膨潤形態も有する為、紙支持体へのインク溶媒移行量を減らすことが出来るのである。
【００２９】
また、前記した様に、インクジェット記録シートの支持体が、耐水性支持体の場合、インク受容層を厚くする方策、或は／及びインク受容層内の水性バインダー（水吸収性が低い）の含有比率を低下させ、顔料（水吸収性が高い）の含有比率を増加させる方策が取られるが、乾燥時にひび割れが生じやすくなる等の欠点があった。しかし、本発明に使用される熱可塑性樹脂粒子によるフィルムは、水を速やかに且つ大量に吸収出来きるため、該熱可塑性樹脂粒子をその他水性バインダーの代わり、或は一部置き換えることによって、バインダー成分を増加させてもインク溶媒吸収性を維持しながら、ひび割れ防止が可能になる。
【００３０】
すなわち、本発明のインクジェット記録シートに使用される熱可塑性樹脂粒子は、インク受容層内で顔料のバインダーとしての機能を有するものであるが、ポリビニルアルコール、熱可塑性樹脂の酢酸ビニルエマルジョン、及び熱可塑性樹脂のＳＢＲなどの従来から使用されている水性バインダーと異なって水吸収性を有しており、また、従来から使用されている高Ｔｇを有し粒子間空隙を利用して水吸収性機能を持たせようとした熱可塑性樹脂粒子より、格段に速い水吸収性と水吸収容量を有することを特徴とするものである。
【００３１】
＜熱可塑性樹脂粒子について＞
本発明者らは鋭意検討した結果、支持体上に顔料と熱可塑性樹脂粒子を含有する分散液を塗布し、加熱乾燥して形成されている少なくとも１層のインク受容層を有する、水性インクで印字するインクジェット記録シートにおいて、原料とする該熱可塑性樹脂粒子として、以下の条件を充たす熱可塑性樹脂粒子を使用してインク受容層を形成することによって、高いインク吸収容量と速いインク吸収速度を合わせ持つインク吸収性の良好なインクジェット記録シートを得ることに成功した。
【００３２】
「熱可塑性樹脂粒子の水性分散液を非吸水性樹脂フィルム支持体上に塗布し、５０℃で乾燥形成した厚さ０．６±０．１ｍｍの熱可塑性樹脂フィルムを、５０〜１４０℃の温度範囲内であって、該熱可塑性樹脂フィルムが連続皮膜を形成する任意の一定温度で３０分間後加熱し、後加熱フィルム質量をＡ、該後加熱フィルムを水温２３℃の蒸留水に３０分間浸漬した後の水吸収したフィルム質量をＢとしたとき、ＡとＢが式（１）又は式（２）を満足する様な後加熱の温度個所が５０〜１４０℃の間に少なくとも一個所存在する。
〔（Ｂ−Ａ）÷Ａ〕×１００≧５０     …（１）
〔（Ｂ−Ａ）÷Ａ〕×１００≧１００   …（２）  」
【００３３】
熱可塑性樹脂フィルムが水を吸収する原理は、以下３つの原理が考えられる。
１）特許文献７及び８に記載されている様に、熱可塑性樹脂粒子が連続皮膜とならない乾燥温度で塗工乾燥した熱可塑性樹脂フィルム中に微細な空隙が有り、その空隙に水が浸透して該空隙中に水が吸収される。
２）熱可塑性樹脂フィルム中の構成要素である高分子鎖と水の親和性が高い為、高分子鎖水和で該熱可塑性樹脂フィルムが水膨潤することによって水が吸収される。
３）上記１）及び２）の２つの機能を合わせ持つことによって、熱可塑性樹脂フィルム中に水が吸収される。
【００３４】
一般的に、熱可塑性樹脂粒子が連続皮膜となった透明なフィルムにおいては、元のエマルジョン粒子は、前記フィルム中で粒子同志は融着一体化し、粒子間の微細な空隙が存在しない為、前記フィルムは水膨潤によってのみ、水を吸収するものであると考えられていた。この様な、透明化した種々の熱可塑性樹脂フィルムの水吸収性を検討した結果、熱可塑性樹脂粒子の種類によって、水吸収性は、予想の範囲であるが、以下の（１）、（２）、（３）の３つに分類されることが判った。
【００３５】
２０時間程度の長時間に渡って水に浸漬した熱可塑性樹脂フィルムの水吸収性。
（１）殆ど水吸収しない。
（２）やや水吸収する。（膨潤率が１０〜１００％）
（３）かなり水吸収する。（膨潤率が１００％超）
【００３６】
水吸収性に関して、（３）に分類される熱可塑性樹脂フィルムは水の吸収容量が高い為、本発明のインク受容層に必要とされる高いインク吸収容量と速いインク吸収速度の中で、高いインク吸収容量を有する条件を満たしている。
【００３７】
次に、上記（３）に分類される熱可塑性樹脂フィルムについて、短時間の水浸漬における水吸収性を測定したところ、熱可塑性樹脂粒子の種類、及び熱可塑性樹脂フィルムの厚さによって、水吸収速度に関して、想像以上に大きな差異を有することが判明した（図１、図２参照）。
【００３８】
図１の曲線は、透明な熱可塑性樹脂フィルム（５０℃でフィルムを形成し、後乾燥を１００℃／３０分間行った）を厚さ６５０μｍで測定したものであるが、熱可塑性樹脂フィルム１（ガラス転移温度：Ｔｇ９０℃）の曲線は、浸漬後３０分で膨潤率１３０％程度まで高くなる。
一方、熱可塑性樹脂フィルム２（Ｔｇ４３℃）の曲線は、浸漬後３０分で膨潤率２０％弱と低いが、長時間浸漬すると熱可塑性樹脂フィルム１の膨潤率を上回る程、膨潤率が高くなる。この結果から、熱可塑性樹脂フィルム１の水吸収速度は前記式（１）、及び式（２）を満足する熱可塑性樹脂フィルムは本発明のインク受容層の原料として適するものであることが判る。
【００３９】
図１における測定において、水膨潤率の測定と同時に、各浸漬時間毎の面積膨潤率（浸漬後の熱可塑性樹脂フィルム面積÷浸漬前の熱可塑性樹脂フィルム面積）を測定すると、熱可塑性樹脂フィルム１は、１．１３倍／５分後、１．５０倍／３０分後、１．５２倍／２４時間後であり、熱可塑性樹脂フィルム２は、１．０１倍／５分後、１．０７倍／３０分後、１．５９倍／２４時間後であった。
面積膨潤率も短時間の浸漬で、熱可塑性樹脂フィルム１は熱可塑性樹脂フィルム２に比較して高くなることが判明したが、熱可塑性樹脂フィルム１は、吸収性が高いにも拘わらず、面積膨潤率が極端に高くならず、その結果、印字記録後に、カールが発生しにくくなる利点も有する。
【００４０】
しかし、インクジェット印刷の印字時間は数十秒程度で完了し、且つ、インクジェット記録シートにおけるインク受容層の厚さは通常数μｍから数十μｍである為、図１の結果は、実際のインクジェット記録シート印字の状態を表わしていない。実際のインクジェット記録シート印字の状態に則する短時間の水浸漬、更に薄い厚さにおける膨潤率曲線を図２に示した（熱可塑性樹脂フィルム作製時温度は、図１の熱可塑性樹脂フィルムと同様にした）。熱可塑性樹脂フィルム１は、厚さが薄くなるにつれて膨潤率が増加し、厚さ６５μｍでは、浸漬２０秒後に膨潤率が５０％を超えるが、熱可塑性樹脂フィルム２は厚さによる変化が殆どなく、浸漬２０秒後の膨潤率は１％程度であって、水膨潤速度が極めて遅いことが判る。
【００４１】
次に、ガラス転移温度の高い熱可塑性樹脂粒子を乾燥温度（５０℃でフィルムを形成し、後乾燥を６０℃／３０分間行った）で乾燥作製した熱可塑性樹脂フィルム１（Ｔｇ９０℃）、熱可塑性樹脂フィルム３（Ｔｇ８５℃）、及び熱可塑性樹脂フィルム４（Ｔｇ７０℃）の水膨潤性を図３に示した。図３から、Ｔｇ以下で乾燥作製した熱可塑性樹脂フィルムであっても、熱可塑性樹脂粒子の種類によって、短時間における水膨潤率が、必ずしも高くならない事から、高Ｔｇの熱可塑性樹脂粒子によるフィルムが、水の吸収容量、及び水の吸収速度に大きな効果を与えるとは必ずしも言えないことが判明した。
【００４２】
また、熱可塑性樹脂フィルム１の後乾燥を６０℃から１４０℃の範囲で行い、乾燥温度と水膨潤率の関係を図４に示した。この場合、後乾燥温度６０℃以上で熱可塑性樹脂フィルムは透明で強靭な連続皮膜のフィルムを形成した。Ｔｇを超える１００℃、１１０℃の温度で乾燥しても、Ｔｇ以下で乾燥した場合と比較して同等以上に、水膨潤率は高い値を維持できることが判明した。後乾燥温度が１２０℃を超えると、水膨潤率がかなり低下し
てくるが、該熱可塑性樹脂フィルムが変色する現象がある為、熱可塑性樹脂フィルム自体が酸化等で変質し、水膨潤率が低下することも原因として考えられる。
【００４３】
熱可塑性樹脂粒子の種類によって、図１〜図４の熱可塑性樹脂フィルム１の様に、特異的に水吸収速度が大きく異なる原因は、明らかではない。
しかし、水浸漬初期に急激に水膨潤し、その後水膨潤率が低下する現象面から考察すると、前記熱可塑性樹脂粒子の水吸収原理は２種以上の水吸収原理が作用しているものと考えられる。例えば、前記熱可塑性樹脂フィルム１はフィルム中の高分子鎖が水和して熱可塑性樹脂粒子の粒子自体が膨潤する作用と、透明フィルム化して内部に空隙を有していないが、粒子間の界面が存在し、該界面を通路として水を吸収する作用、或は界面に水を取り込み結果的に粒子間空隙に水を取り込む作用等、複数種類の作用を有しているのではないかと考えられる。前記熱可塑性樹脂粒子は粒子径が数十ｎｍと小さい為、界面面積は大きいものとなり、前記作用効果があれば、水吸収性に有利に作用するものと考えられる。そして、この複数種類の作用が相乗効果となって、水膨潤速度が速くなるものと考えられる。例えば、熱可塑性樹脂フィルム２はフィルム中の高分子鎖が水和して膨潤する作用、そして熱可塑性樹脂フィルム３、及び熱可塑性樹脂フィルム４は共にフィルム内部の粒子間の界面に水を吸収する作用を主として有するだけである為、水膨潤速度が遅くなるものと考えられる。
【００４４】
以上、正確な原因は今後の研究を待たなければならないが、本発明のインクジェット記録シートにおけるインク受容層の形成に使用される熱可塑性樹脂粒子は、透明化して強靭な連続皮膜となったフィルムであるにも拘わらず、高い水吸収容量と速い水吸収速度を合わせ持つ、従来には見出せなかった優れた特性を持つものである。
また、本発明のインクジェット記録シートに使用される熱可塑性樹脂粒子は、インクジェットインク溶媒として使用される水と水可溶性有機溶媒の混合溶媒（例えば、ジエチレングリコール等を１０〜３０質量％含有する水混合溶媒）に対しても、同様な吸収性を有するものである。
【００４５】
本発明のインクジェット記録シートに使用できる熱可塑性樹脂粒子は、粒子素材に限定はないが、ウレタン系、エチレン−アクリル系、スチレン−アクリル系、塩化ビニル−アクリル系、塩化ビニリデン−アクリル系などの材料から選択されるエマルジョン粒子、及びラテックス粒子のなかで、前記式１、及び式２を満足するものでなければならない。熱可塑性樹脂粒子はアニオン性、ノニオン性、カチオン性を問わず使用することが出来る。熱可塑性樹脂粒子がカチオン性の場合、熱可塑性樹脂粒子を含む塗工液中に、インク定着性を良好にするカチオン性化合物を混合できる利点がある。
【００４６】
また、熱可塑性樹脂粒子の粒子径については、特に限定はなく、ｎｍオーダーからμｍオーダーまで使用可能であるが、水吸収原理の１つが、粒子間界面を利用している可能性がある為、界面面積を大きくする１００ｎｍ以下の小粒子径が適しているが、顔料粒子中に存在する細孔内に入り込まないように、顔料粒子細孔径より大きいことが好ましい。
【００４７】
上記熱可塑性樹脂粒子のなかで、熱可塑性ポリウレタン樹脂粒子が好ましく、更に完全熱可塑性ポリウレタン樹脂粒子が好ましい。また、インクジェット記録シート受容層表面の黄変等の問題から、無黄変タイプの熱可塑性ポリウレタン樹脂粒子が好ましい。前記熱可塑性ポリウレタン樹脂粒子として、ポリウレタンエマルジョン（以降、ポリウレタンＥｍと記載する）、ポリウレタンディスパージョン、ポリウレタンラテックスなどを使用する事が出来る。熱可塑性ポリウレタン樹脂粒子は微細化方法、別の言い方で乳化方法によって、自己乳化型と強制乳化型に分類することができるが、界面活性剤などの乳化剤を使用せずに乳化できる自己乳化型が好ましい。前記乳化剤は、インク受容層中にフリーなかたちで存在する結果となる為、インク受容層自体の耐水性を低下させるなどの悪影響を与える場合がある。
【００４８】
ポリウレタン樹脂中の構成成分としてのイソシアネートは、特に制限されないが、例えば、２，４−トリレンジイソシアネート、２，６−トリレンジイソシアネート、ｍ−フェニレンジイソシアネート、４，４’−ジフェニルメタンジイソシアネート、ｐ−フェニレンジイソシアネート、２，４'−ジフェニルメタンジイソシアネート、２，２'−ジフェニルメタンジイソシアネート、３，３'−ジメチル−４，４'−ビフェニレンジイソシアネート、１，５−ナフタレンジイソシアネート、１，５−テトラヒドロナフタレンジイソシアネート、テトラメチレンジイソシアネート、１，６−ヘキサメチレンジイソシアネート、ドデカメチレンジイソシアネート、トリメチルヘキサメチレンジイソシアネート、１，３−シクロヘキシレンジイソシアネート、１，４−シクロヘキシレンジイソシアネート、キシリレンジイソシアネート、テトラメチレンキシリレンジイソシアネート、リジンジイソシアネート、イソホロンジイソシアネート、４，４'−ジシクロヘキシルメタンジイソシ
アネート、３，３'−ジメチル−４，４'−ジシクロヘキシルメタンジイソシアネートなどが挙げられる。これらは２種以上混合して用いることもできる。これらの中でもが挙げられる。これらのイソシアネートの中でも、脂肪族系イソシアネート及び／又は脂環族系イソシアネートが好ましい。
【００４９】
また、本発明において、直鎖状のポリウレタン樹脂を用いることが好ましく、このためイソシアネートはジイソシアネートが好ましい。尚、本発明の効果を損なわない範囲で３価以上のイソシアネートを併用することもできる。
【００５０】
本発明で使用するポリオールとしては、分子中にポリカーボネート鎖及び／又はポリエステル鎖を有するポリウレタン樹脂を得るためには、ポリカーボネートポリオール、ポリエーテルポリオール、ポリエステルポリオールが好ましい。
該ポリカーボネートポリオールとしては、例えば、１，４−ブタンジオール、１，６−へキサンジオール、ジエチレングリコールなどのグリコールとジフェニルカーボネート、ホスゲンとの反応によって得られる化合物などが挙げられる。これらを単独又は２種以上組み合わせて使用することができる。
【００５１】
また、ポリエステルポリオールとしては、後記する低分子量ポリオールとカルボン酸とを脱水縮合反応させることによって得られるポリエステル、又はε−カプロラクトン等の環状エステル化合物の開環重合反応によって得られるポリエステル及びこれらの共重合ポリエステルなどが挙げられる。
【００５２】
該低分子量ポリオールとしては、例えば、エチレングリコール、プロピレングリコール、１，３−プロパンジオール、１，４−ブタンジオール、１，５−ペンタンジオール、３−メチル−１，５−ペンタンジオール、１，６−ヘキサンジオール、ネオペンチルグリコール、ジエチレングリコール、トリエチレングリコール、テトラエチレングリコール、ポリエチレングリコール（分子量３００〜６，０００）、ジプロピレングリコール、トリプロピレングリコール、ビスヒドロキシエトキシベンゼン、１，４−シクロヘキサンジオール、１，４−シクロヘキサンジメタノール、ビスフェノールＡ、水素添加ビスフェノールＡ、ハイドロキノン及びそれらのアルキレンオキシド付加体などが挙げられる。これらを単独又は２種以上組み合わせて使用することができる。
【００５３】
該カルボン酸としては、例えば、コハク酸、アジピン酸、アゼライン酸、セバシン酸、ドデカンジカルボン酸、無水マレイン酸、フマル酸、１，３−シクロペンタンジカルボン酸、１，４−シクロヘキサンジカルボン酸、テレフタル酸、イソフタル酸、フタル酸、１，４−ナフタレンジカルボン酸、２，５−ナフタレンジカルボン酸、２，６−ナフタレンジカルボン酸、ナフタル酸、ビフェニルジカルボン酸、１，２−ビス（フェノキシ）エタン−ｐ，ｐ’−ジカルボン酸及びこれらジカルボン酸の無水物あるいはエステル形成性誘導体；ｐ−ヒドロキシ安息香酸、ｐ−（２−ヒドロキシエトキシ）安息香酸及びこれらのヒジロキシカルボン酸のエステル形成性誘導体などが挙げられる。これらを単独又は２種以上組み合わせて使用することができる。
【００５４】
また、ポリエーテルポリオールとしては、例えば、エチレングリコール、ジエチレングリコール、トリエチレングリコール、プロピレングリコール、トリメチレングリコール、１，３−ブタンジオール、１，４−ブタンジオール、１，６−ヘキサンジオール、ネオペンチルグリコール、グリセリン、トリメチロールエタン、トリメチロールプロパン、ソルビトール、ショ糖、アコニット糖、トリメリット酸、ヘミメリット酸、燐酸、エチレンジアミン、ジエチレントリアミン、トリイソプロパノールアミン、ピロガロール、ジヒドロキシ安息香酸、ヒドロキシフタール酸、１，２，３−プロパントリチオール等の活性水素原子を少なくとも２個有する化合物の１種又は２種以上を開始剤としてエチレンオキサイド、プロピレンオキサイド、ブチレンオキサイド、スチレンオキサイド、エピクロルヒドリン、テトラヒドロフラン、シクロヘキシレン等のモノマーの１種又は２種以上を常法により付加重合したものが挙げられる。
【００５５】
また、上記ポリカーボネートポリオール、ポリエーテルポリオール、ポリエステルポリオールの他に、本発明のインクジェット記録シートの物性を損なわない範囲内で、これら以外のポリオールを使用することができる。上記以外のポリオールとしては、例えば、ポリアセタールポリオール、ポリアクリレートポリオール、ポリエステル−ポリエーテルポリオール、ポリエステルアミドポリオール、ポリチオエーテルポリオール、ポリブタジエン系等のポリオレフィンポリオールなどが挙げられる。
【００５６】
＜支持体について＞
本発明の支持体として、例えば、普通紙、塗工紙、アート紙、キャストコート紙、樹脂被覆紙、合成樹脂フィルム、合成紙等を用いることができる。
紙を構成するパルプとしては、天然パルプ、合成パルプ等を主材料として製造されたものが好ましく用いられる。天然パルプは、各種化学パルプ、機械パルプ、再生パルプ等をを１種もしくは２種以上混合して適宜使用することができる。またいわゆるＥＣＦ、ＴＣＦパルプ等の塩素フリーパルプも好ましく使用できる。
【００５７】
また、必要に応じて、木材パルプに顔料を添加することができる。顔料としては、タルク、炭酸カルシウム、クレー、カオリン、焼成カオリン、シリカ、ゼオライト、酸化チタン、硫酸バリウム、酸化亜鉛等が好ましく使用される。顔料の添加により、不透明性や平滑度を高めることができるが、過剰に添加すると、紙力が低下する場合があり、顔料の添加量は、対パルプ１〜２０質量％程度が好ましい。
支持体として使用する紙は、抄紙段階又は抄紙後にカレンダー処理して高平滑性を与えたものが好ましく、ＪＩＳ  Ｐ  ８１１９で測定したベックの平滑度が２００秒以上のものが好ましい。原紙密度はＪＩＳ  Ｐ  ８１１８で規定される条件で０．７乃至１．２ｇ／ｍ2が好ましい。また、原紙剛度はＪＩＳ  Ｐ  ８１４３で規定される条件で２０乃至２００ｇが好ましい。
【００５８】
支持体の紙表面には表面サイズ剤を塗布、あるいはサイズプレスしても良い。サイズ剤として石油樹脂エマルション、スチレン−無水マレイン酸共重合体アルキルエステルのアンモニウム塩、アルキルケテンダイマー乳化物、スチレン−ブタジエン共重合体、エチレン−酢酸ビニル共重合体、ポリエチレン、ポリ塩化ビニリデン等のディスパーションが挙げられる。
支持体の紙のｐＨは、ＪＩＳ  Ｐ  ８１１３で規定された熱水抽出法により測定された場合、５〜９であることが好ましい。
【００５９】
支持体が樹脂被覆紙の場合、樹脂層の厚みに特に制限はないが、例えば、ポリエチレン樹脂を被覆した樹脂被覆紙の場合、ポリエチレン樹脂層の厚みは、３〜５０μｍが好ましく、５〜４０μｍがより好ましい。ポリエチレン樹脂層の厚みが３μｍ未満の場合は、樹脂被覆時にポリエチレン樹脂層に穴等の欠陥が生じやすくなり、厚みのコントロールに困難がある場合が多くなり、平滑性も得にくくなる。逆に５０μｍを超えると、コストが増加する割には、得られる効果が小さく、不経済である。
また、後述するインク受容層との接着性を高めるため、樹脂層表面に、コロナ放電処理を施したり、アンカーコート層を設けることが好ましい。
【００６０】
印字した記録画像がインクジェット記録シートの裏面から透けて見えないことが好ましいインクジェット記録シートの場合、支持体の不透明度が９０％未満であると、一方の側の画像が反対面から見た場合に透けて見えやすくなるので好ましくない。好ましい支持体の不透明度が９５％以上である。
上記支持体とインク受容層の接着強度を大きくするために、支持体にコロナ放電処理や下引処理等を行うことが好ましい。さらに、本発明のインクジェット記録シートは必ずしも無色である必要はなく、着色されたインクジェット記録シートであってもよい。
【００６１】
支持体として合成樹脂フィルムを用いるときは、フィルム樹脂中に白色顔料を添加して不透明度を９０％以上、好ましくは９５％以上にする必要がある。この白色顔料としては、酸化チタンや硫酸バリウムなどが挙げられる。
白色顔料の使用量はその粒径や種類によって、適宜変えられるが、合成樹脂フィルムに対して通常１〜５０質量％、好ましくは５〜３０質量％である。合成樹脂フィルムは２枚以上を重ね合わせたものであっても良く、この場合、その種類が同じであっても異なっていても良い。
【００６２】
合成樹脂フィルムとしては、例えば、ポリプロピレンを延伸し、特殊加工を施したユポ（商品名：ユポ・コーポレーション社製）に代表される合成紙や、セロハン、ポリオレフィン樹脂（ポリエチレン、ポリプロピレン等）、ポリエステル樹脂（ポリエチレンテレフタレート、ポリエチレンナフタレート等）、軟質ポリ塩化ビニル、硬質ポリ塩化ビニル等が挙げられる。
紙などの基材表面を被覆した樹脂被覆紙、特に、酸化チタンを練り込んだポリエチレン樹脂で紙表面を被覆した樹脂被覆紙は、仕上がった外観が写真印画紙と同等であるため、特に好ましく用いられる。この場合の酸化チタン含有量は、ポリエチレンに対して通常１〜２０質量％、好ましくは５〜１５質量％である。
【００６３】
ポリエチレンは、主として低密度のポリエチレン（ＬＤＰＥ）及び／又は高密度のポリエチレン（ＨＤＰＥ）であるが、他のＬＬＤＰＥやポリプロピレン等も一部使用することが出来る。
ポリエチレン樹脂等で被覆した樹脂層の厚みは通常５〜６０μｍ、好ましくは１０〜５０μｍである。この場合、表裏のポリエチレン層の厚みは同じであっても異なっていても良い。また、ポリエチレンを基材の紙表面上に溶融押し出しする際に、いわゆる型付け処理を行ってマット化した支持体も本発明で使用できる。
【００６４】
樹脂被覆紙に使用するポリエチレンの使用量は、空隙層やバック層を設けた後で低湿及び高湿下でのカールを最適化するように選択されるが、インク受容層側のポリエチレン層が１５〜４０μｍ、バック層側が１０〜３５μｍの範囲で使用することが好ましい。
【００６５】
また、上記以外に熱可塑性樹脂粒子の分散液を紙基材上に塗布して疎水性被膜を形成したものであってもよい。前記熱可塑性樹脂微粒子としては、例えば、アクリル酸アルキル
（メチル、エチル、プロピル、ブチル等）、メタクリル酸アルキル（メチル、エチル、プロピル、ブチル等）、アクリルアミド、ヒドロキシルエチルメタクリレート、塩化ビニル、ビニルエーテル、エチレン、スチレン、ジビニルベンゼン、酢酸ビニル、ブタジエン等の共重合可能なモノマーの単独又は２種以上のモノマーを乳化重合して得られる。
【００６６】
また、上記以外に、本発明のインクジェット記録シートに使用される熱可塑性樹脂粒子の分散液を紙基材上に塗布して、水吸収性被膜を形成したものであってもよい。この場合、前記熱可塑性樹脂微粒子が、水を主成分とするインク溶媒を吸収する為、これを利用したインクジェット記録シートはインク吸収量が増加する利点があり、且つ、支持体の紙基材にインク溶媒が浸透しないため、印字後にコックリングが生じないなどの利点もある。本発明の支持体の坪量は、特に限定はないが、３０〜４００ｇ／ｍ2 程度のものが好ましい。
【００６７】
＜顔料について＞
本発明に使用される顔料は、シリカ（乾式法、エアロゲル法、湿式法等で合成された非晶質シリカ）、アニオン性コロイダルシリカ、カチオン性コロイダルシリカ、アルミナ、気相法アルミナ、アルミナ水和物、擬ベーマイト、アルミナシリケート、カオリン、焼成カオリン、クレー、焼成クレー、酸化亜鉛、水酸化亜鉛、酸化錫、水酸化アルミニウム、珪酸アルミニウム、炭酸カルシウム、硫酸カルシウム、サチンホワイト、スメクタイト、ゼオライト、水酸化マグネシウム、硫酸マグネシウム、珪酸マグネシウム、炭酸マグネシウム、酸化マグネシウム、硫酸バリウム、二酸化チタン、珪藻土、スチレン系プラスチックピグメント、尿素樹脂系プラスチックピグメント、澱粉粒子等、一般の塗被紙分野で公知公用の各種顔料を単独で又は２種以上混合して使用する。特に発色性、インク吸収性から、好ましい顔料は、シリカ（乾式法、エアロゲル法、湿式法等で合成された非晶質シリカ）、コロイダルシリカ、アルミナ、気相法アルミナ、アルミナ水和物、擬ベーマイトである。
【００６８】
また、特開平１０−１８１１９０号公報及び特開平１０−１８１１９１号公報に記載されているシリカ（乾式法、エアロゲル法、湿式法等で合成された非晶質シリカ）などをカチオン性化合物で修飾したカチオン性顔料も好ましく使用することができる。
顔料の大きさとしては特に限定はないが、粒子径が５ｎｍ以上１５μｍ以下のものが使用される。ここで言う粒子径とは、単分散粒子の場合は一次粒子径を意味し、一次粒子が凝集あるいは連結して二次粒子を形成している場合はその平均二次粒子径を意味する。一般的に、粒子径が小さい顔料を成分とするインク受容層は、インク吸収性が低下するが、本発明のインクジェット記録シートのインク受容層は、インク吸収容量が高く、且つインク吸収速度が速い熱可塑性樹脂粒子が顔料と併用されている為、良好なインク吸収性を有することができる。そのため、顔料粒子径の下限に特に限定はないが、通常、顔料粒子径が１５μｍより大きい場合には光沢が悪化するので好ましくない。
【００６９】
また、前記したインク吸収性が良好なシリカ（乾式法、エアロゲル法、湿式法等で合成された非晶質シリカ）、コロイダルシリカ、酸化アルミニウム、及び擬ベーマイト以外のインク吸収性が低いカオリン、クレー等の低コストの顔料を、インク受容層に使用しても、本発明のインクジェット記録シートは良好なインク吸収性を有する。
【００７０】
本発明において、熱可塑性樹脂粒子と顔料の質量比は、顔料のバインダーとして、本発明に使用される熱可塑性樹脂粒子の他に、その他のバインダーを併用することも可能な為、特に限定はないが、熱可塑性樹脂粒子の質量は、顔料の質量１００部に対して、１部以上、更には５部以上であることが好ましい。１部未満であると、本発明のインクジェット記録シートとしての、良好なインク吸収性を発現しにくくなる。
また、通常、インク受容層のインク吸収性は、インク受容層中の顔料によって発現されている為、本発明以外の熱可塑性樹脂粒子と顔料から成るインク受容層の場合、該熱可塑性樹脂粒子の質量比率が高くなるとインク吸収性が低下する。しかし、本発明の熱可塑性樹脂粒子の場合、熱可塑性樹脂粒子自体のインク吸収性が優れる為、熱可塑性樹脂粒子の質量比を高くしても、インク吸収性が低下することがない。従って、本発明の熱可塑性樹脂粒子の質量比の上限はないのである。
【００７１】
＜バインダーについて＞
本発明のインクジェット記録シートのインク受容層に、顔料との接着性が良好なバインダーを、本発明の熱可塑性樹脂粒子と併用することができる。このようなバインダーとして、例えば、ポリビニールアルコール（完全鹸化型、部分鹸化型）、ポリビニルピロリドン、、ゼラチン、カゼイン、大豆蛋白、合成タンパク質類、でんぷん類（酸化、エステル化、ヒドロキシエチル化、アセチル化、カチオン化）、セルロース誘導体（カルボキシメチルセルロースやメチルセルロース、エチルセルロース、ヒドロキシエチルセルロース等）、プロテイン、寒天、ザンタンガム、プルラン、キトサン、スターガム、グアーガム、アラビアゴム、トラガントゴム、種々の水性高分子ラテックス（ポリブタジエン、スチレン／ブタジエン共重合体、ポリイソプレン、アクリロニトリル／ブタジエン共重合体、ポリクロロプレンなどのゴム系化合物、ポリエチレン、ポリプロピレン、エチレン／プロピレン共重合体などのポリオレフィン化合物、アイオノマー、、ポリアクリル酸エステル／コロイダルシリカ複合体、イソブチレン／無水マレイン酸共重合体、スチレン／無水マレイン酸共重合体、エチレン／無水マレイン酸共重合体、スチレン／アクリル酸エステル共重合体、アクリル酸メチル／ブタジエン共重合体、ビニルアルコール／アクリル酸エステル共重合体、酢酸ビニル／アクリル酸エステル共重合体、エチレン／酢酸ビニル共重合体、塩化ビニリデン／酢酸ビニル共重合体、アクリルアミド／アクリル酸エステル共重合体、アクリロニトリル／ブタジエン／アクリル酸三元共重合体、エチレン／塩化ビニリデン／酢酸ビニル三元共重合体、アクリルアミド／アクリル酸エステル／メタクリル酸三元共重合体など）、水性合成樹脂エマルジョンなどを挙げることができる。
【００７２】
これらのバインダーは、単独乃至複数を併用してもよく、顔料に対し、２５質量％以下、好ましくは２０質量％以下で添加する。
【００７３】
本発明の顔料と熱可塑性樹脂粒子を含有するインク受容層の塗工量は特に限定はないが、固形分換算で１ｇ／ｍ2以上、本発明のさらなる効果を認めるには、好ましくは５ｇ／ｍ2以上１００ｇ／ｍ2以下である。
【００７４】
インク受容層には、必要に応じて、後述する光沢層と同様、インク中の染料を固着し、耐水性を付与し、記録濃度を向上させるために、カチオン性化合物を添加することができる。カチオン性化合物については後述するが、光沢層に添加できるものがそのまま例示できる。また、光沢層とインク受容層では、異なる種類のカチオン性化合物を適宜選択でき、更に、複数のカチオン性化合物を併用することも可能である。
【００７５】
カチオン性化合物としては、例えば、１）ポリエチレンアミンやポリプロピレンポリアミンなどのポリアルキレンポリアミン類、又はその誘導体、２）第２級アミン基や第３級アミン基、第４級アンモニウム基を有するアクリル樹脂、３）ポリビニルアミン、ポリビニルアミジン、５員環アミジン類、４）ジシアンジアミド−ホルマリン重縮合物に代表されるジシアン系カチオン樹脂、５）ジシアンジアミド−ジエチレントリアミン重縮合物に代表されるポリアミン系カチオン樹脂、６）エポクロルヒドリン−ジメチルアミン付加重合物、７）ジメチルジアリルアンモニウムクロライド−ＳＯ2共重合物、８）ジアリルアミン−ＳＯ2共重合物、９）ジメチルジアリルアンモニウムクロライド重合物、１０）アリルアミン塩の重合物、１１）ジアルキルアミノエチル（メタ）アクリレート４級塩重合物、１２）アクリルアミド−ジアリルアミン塩共重合物、１３）ポリ塩化アルミニウム、ポリ酢酸アルミニウム、ポリ乳酸アルミニウムなどのアルミニウム塩等の一般市販されるものが挙げられる。なお、カチオン性化合物の添加量としては、顔料１００質量部に対し、１〜３０質量部が好ましく、２〜１５質量部がより好ましい。
【００７６】
更に、本発明の顔料と熱可塑性樹脂粒子を含有するインク受容層には、必要に応じて、界面活性剤、着色染料、着色顔料、紫外線吸収剤、酸化防止剤、顔料分散剤、帯電防止剤、滑材、離型剤、アンチブロッキング剤、消泡剤、レベリング剤、防腐剤、蛍光増白剤、粘度安定剤、ｐＨ調整剤、架橋剤（硬膜剤）、カップリング剤等の公知の各種添加剤を添加することができる。
【００７７】
本発明において顔料と熱可塑性樹脂粒子を含有するインク受容の塗工液を支持体に塗工する方法は、ブレードコーター、エアーナイフコーター、ロールコーター、バーコーター、グラビアコーター、ロッドブレードコーター、リップコーター、カーテンコーター及び各種コーターを用いて塗工することができる。
【００７８】
＜インクについて＞
本発明のインクジェット記録方法で使用されるインクとしては、像を形成するための色素と該色素を溶解又は分散するための液媒体を必須成分とし、必要に応じて各種分散剤、界面活性剤、粘度調整剤、比抵抗調整剤、ｐＨ調整剤、防かび剤、記録剤の溶解又は分散安定化剤等を添加して調整される。
【００７９】
インクに使用される染料、着色顔料としては、直接染料、酸性染料、塩基性染料、反応性染料、食用色素、分散染料、油性染料及び各種着色顔料等が挙げられるが、従来公知のものを特に制限なく使用することができる。前記染料あるいは着色顔料の含有量は、インクの溶媒成分の種類、インクに要求される特性などに依存して決定されるが、本発明に使用されるインクの場合も、従来のインク中におけるような配合、即ち、０．１〜２０質量％程度の使用で特に問題はない。
【００８０】
本発明インクジェット記録シートへのインクジェット記録で用いられるインクの溶媒としては、水及び水溶性の各種有機溶剤、例えば、メチルアルコール、エチルアルコール、ｎ−プロピルアルコール、イソプロピルアルコール、ｎ−ブチルアルコール、イソブチルアルコール、１，２−ヘキサンジオール等のアルコール類、アセトン、ジアセトンアルコール等のケトン又はケトンアルコール類、ポリエチレングリコール、ポリプロピレングリコール等のポリアルキレングリコール類、エチレングリコール、、ポロピレングリコール、ブチレングリコール、トリエチレングリコール、チオジグリコール、ヘキシレングリコール、ジエチレングリコール等のアルキレン基が２〜６個のアルキレングリコール類、ジメチルホルムアミド等のアミド類、テトラヒドロフラン等のエーテル類、グリセリン、エチレングリコールメチルエーテル、ジエチレングリコールメチル（エチル）エーテル、トリエチレングリコールモノメチルエーテル等の多価アルコールの低級アルキルエーテル類などが挙げられる。
【００８１】
中でも、顔料インク中に水溶性有機溶剤として、１，２−ヘキサンジオール及びグリセリンを含有し、かつ、両者の合計が水溶性溶剤の８０％以上である顔料インクを本発明のインクジェット記録シートのインクとして使用した場合、耐擦過性の点で好適である。
また、顔料インク中に、着色顔料と共に、水不溶性ポリマーを分散媒中に分散させた顔料インクを本発明のインクジェット記録シートのインクとして使用した場合、耐擦過性の点で好適である。
【００８２】
また、顔料インク中に、着色顔料と共に、水溶性ポリマーを顔料の分散媒中に溶解させた顔料インクを本発明のインクジェット記録シートのインクとして使用した場合、耐擦過
性の点で好適である。
また、顔料インク中に、着色顔料として、樹脂でコーティングされた着色顔料を分散させた顔料インクを本発明のインクジェット記録シートのインクとして使用した場合、耐擦過性の点で好適である。
【実施例】
【００８３】
以下に実施例を挙げて、本発明をより具体的に説明するが、勿論、本発明はこれらに限定されるものではない。また、例中の部及び％は特に断らない限り、水を除いた固形分であり、それぞれ質量部及び質量％を示す。
【００８４】
（シリカ微粒子Ａ）
平均粒子径１．０μｍの気相法シリカ（日本アエロジル社製、商品名：エアロジルＡ３００、平均１次粒子径：約０．００８μｍ）を用い、サンドグラインダーにより分散した後、圧力式ホモジナイザーで更に分散し、平均粒子径が０．１５μｍになるまでサンドグラインダーと圧力式ホモジナイザーの分散操作を繰り返し、１０％の水分散液を調製した。前記１０％水分散液に５員環アミジン構造を有するカチオン性化合物（ハイモ社製、商品名：ＳＣ−７００、分子量：３０万）１０部を添加し、サンドグラインダーにより分散した後、圧力式ホモジナイザーで更に分散し、平均粒子径が０．４μｍになるまでサンドグラインダーと圧力式ホモジナイザーの分散操作を繰り返し、１２％の水分散液を調製した。
【００８５】
（シリカ微粒子Ｂ）
平均粒子径１．５μｍの湿式法シリカ（トクヤマ社製、商品名：ファインシール  Ｆ−８０、平均１次粒子径：約０．００９μｍ）を用い、サンドグラインダーにより分散した後、圧力式ホモジナイザーで更に分散し、平均粒子径が０．６５μｍになるまでサンドグラインダーと圧力式ホモジナイザーの分散操作を繰り返し、１４％の水分散液を調製した。
【００８６】
（アルミナ微粒子Ａ）
平均粒子径約３．０μｍの高純度アルミナ（住友化学工業社製、商品名：ＡＫＰ−Ｇ０１５、γ結晶酸化アルミナ、平均１次粒子径：約０．１μｍ）を用い、サンドグラインダーにより分散した後、高速流衝突型ホモジナイザーで更に分散し、平均粒子径が０．２５μｍになるまでサンドグラインダーと液流衝突型ホモジナイザーの分散操作を繰り返し、１０％の水溶液を調製した。
【００８７】
（支持体Ａ）
ＣＳＦ（ＪＩＳ  Ｐ  ８１２１）が２５０ｍＬまで叩解した針葉樹晒クラフトパルプ（ＮＢＫＰ)と、ＣＳＦが２５０ｍＬまで叩解した広葉樹晒クラフトパルプ（ＬＢＫＰ）とを、質量比２：８の割合で混合し、濃度０．５％のパルプスラリーを調製した。このパルプスラリー中に、パルプ絶乾質量に対し、カチオン化澱粉２．０％、アルキルケテンダイマー０．４％、アニオン化ポリアクリルアミド樹脂０．１％、ポリアミドポリアミンエピクロルヒドリン樹脂０．７％を添加し、十分に撹拌して分散させた。
上記組成のパルプスラリーを長網マシンで抄紙し、ドライヤー、サイズプレス、マシンカレンダーを通し、坪量１８０ｇ／ｍ3、密度１．０ｇ／ｃｍ3の原紙を製造した。上記サイズプレス工程に用いたサイズプレス液は、カルボキシル変性ポリビニルアルコールと塩化ナトリウムとを２：１の質量比で混合し、これを水に加えて過熱溶解し、濃度５％に調製したもので、このサイズプレス液を紙の両面に、合計で２５ｍＬ／ｍ2塗布して、支持体Ａ（透気度：３００秒）を得た。
【００８８】
(支持体Ｂ)
上記支持体Ａの原紙の両面に、コロナ放電処理した後、バンバリーミキサーで混合分散した下記のポリオレフィン樹脂組成物１を、支持体Ａのフェルト面側に、塗工量２５ｇ／ｍ2となるようにして、またポリオレフィン樹脂組成物２を、支持体Ａのワイヤー側に、
塗工量２０ｇ／ｍ2となるように、Ｔ型ダイを有する溶融押出し機（溶融温度３２０℃）
で塗布し、フェルト面側を鏡面のクーリングロール、ワイヤー面側を粗面のクーリングロールで冷却固化して、平滑度（王研式、Ｊ．ＴＡＰＰＩ  Ｎｏ．５）が６０００秒、不透明度（ＪＩＳ  Ｐ  ８１３８）が９３％の樹脂被覆した支持体を得た。
【００８９】
（ポリオレフィン樹脂組成物１）
長鎖型低密度ポリエチレン樹脂（密度０．９２６ｇ／ｃｍ3、メルトインデックス２０ｇ／１０分）３５部、低密度ポリエチレン樹脂（密度０．９１９ｇ／ｃｍ3、メルトインデックス２ｇ／１０分）５０部、アナターゼ型二酸化チタン（商品名：Ａ−２２０、石原産業社製）１５部、ステアリン酸亜鉛０．１部、酸化防止剤（商品名：Ｉｒｇａｎｏｘ  １０１０、チバガイギー社製）０．０３部、群青（商品名：青口群青ＮＯ．２０００、第一化成社製）０．０９部、蛍光増白剤（商品名：ＵＶＩＴＥＸ  ＯＢ、チバガイギー社製）０．３部を混合し、ポリオレフィン樹脂組成物１とした。
【００９０】
（ポリオレフィン樹脂組成物２）
高密度ポリエチレン樹脂（密度０．９５４ｇ／ｃｍ3、メルトインデックス２０ｇ／１０分）６５部、低密度ポリエチレン樹脂（密度０．９１９ｇ／ｃｍ3、メルトインデックス２ｇ／１０分）３５部を溶融混合し、ポリオレフィン樹脂組成物２とした。
【００９１】
実施例１
（塗工液Ａ）
ポリエーテル系ポリウレタンＥｍ〔三井武田ケミカル製、商品名：タケラックＷ６０２０（図１の熱可塑性樹脂フィルム１で使用のエマルジョン）、粒子径：８０ｎｍ、Ｔｇ：９０℃〕の水分散液（濃度：１５％）を調整した。
【００９２】
（塗工液Ｂ）
平均粒子径１．５μｍの湿式法シリカ（トクヤマ社製、商品名：ファインシール  Ｆ−８０、平均１次粒子径：約０．００９μｍ）１００部を水に分散後、ポリカーボネート系ポリウレタンＥｍ〔三井武田ケミカル製、商品名：タケラックＷ６１５（図３の熱可塑性樹脂フィルム３で使用のエマルジョン）、粒子径：８０ｎｍ、Ｔｇ：８５℃〕４５部を混合して、混合水分散液（濃度：１５％）を調整した。
【００９３】
（塗工液Ｃ）
シリカ微粒子Ａ１００部に、バインダーとしてポリビニルアルコール（クラレ社製、商品名：ＰＶＡ−１３５Ｈ、重合度：３５００、ケン化度：９９％以上）２２部を混合し、１２％の水溶液を調整した。
【００９４】
（インクジェット記録体の作製）
支持体Ａに、塗工液Ａを塗工量が３ｇ／ｍ2になるように塗工、１００℃で乾燥し、第１塗工層を得た。前記第１塗工層上に塗工液Ｂを塗工量が１８ｇ／ｍ2になるように塗工、１００℃で乾燥し、第２塗工層を得た。前記第２塗工層上に、水塗り後、塗工液Ｃの塗工量が７ｇ／ｍ2になるように塗工、１００℃で乾燥し、第３塗工層を得てインクジェット記録体を作製した。
【００９５】
比較例１
（インクジェット記録体の作製）
支持体Ａに塗工液Ａを塗工しない以外は、実施例１と同様にして、インクジェット記録体を作製した。
【００９６】
実施例２
（塗工液Ｄ）
平均粒子径１．５μｍの湿式法シリカ（トクヤマ社製、商品名：ファインシール  Ｆ−８０、平均１次粒子径：約０．００９μｍ）１００部を水に分散後、ポリエーテル系ポリウレタンＥｍ〔三井武田ケミカル製、商品名：タケラックＷ６０２０（図１の熱可塑性樹脂フィルム１で使用のエマルジョン）、粒子径：８０ｎｍ、Ｔｇ：９０℃〕５０部を混合して、混合水分散液（濃度：１５％）を調整した。
【００９７】
（塗工液Ｅ）
シリカ微粒子Ａ１００部に、バインダーとしてポリビニルアルコール（クラレ社製、商品名：ＰＶＡ−１３５Ｈ、重合度：３５００、ケン化度：９９％以上）２０部を混合し、１２％の水溶液を調整した。
【００９８】
（インクジェット記録体の作製）
支持体Ａに、塗工液Ｄを塗工量が１８ｇ／ｍ2になるように塗工、１００℃で乾燥し、第１塗工層を得た。上記第１塗工層上に、水塗り後、塗工液Ｅの塗工量が７ｇ／ｍ2になるように塗工、１００℃で乾燥し、第２塗工層を得てインクジェット記録体を作製した。
【００９９】
比較例２
９２（塗工液Ｄ−１）
平均粒子径１．５μｍの湿式法シリカ（トクヤマ社製、商品名：ファインシール  Ｆ−８０、平均１次粒子径：約０．００９μｍ）１００部を水に分散後、ポリカーボネート系ポリウレタンＥｍ〔三井武田ケミカル製、商品名：タケラックＷ６１５（図３の熱可塑性樹脂フィルム３で使用のエマルジョン）、粒子径：８０ｎｍ、Ｔｇ：８５℃〕５０部を混合して、混合水分散液（濃度：１５％）を調整した。
【０１００】
（インクジェット記録体の作製）
塗工液Ｄを塗工液Ｄ−１に変えた以外は、実施例１と同様にして、インクジェット記録体を作製した。
【０１０１】
比較例３
（塗工液Ｄ−２）
平均粒子径１．５μｍの湿式法シリカ（トクヤマ社製、商品名：ファインシール  Ｆ−８０、平均１次粒子径：約０．００９μｍ）１００部を水に分散後、バインダーとしてポリビニルアルコール（クラレ社製、商品名：ＰＶＡ１１７）２０部を混合して、混合水分散液（濃度：１３％）を調整した。
【０１０２】
（インクジェット記録体の作製）
塗工液Ｄを塗工液Ｄ−２に変えた以外は、実施例１と同様にして、インクジェット記録体を作製した。
【０１０３】
比較例４
（塗工液Ｄ−３）
平均粒子径１．５μｍの湿式法シリカ（トクヤマ社製、商品名：ファインシール  Ｆ−８０、平均１次粒子径：約０．００９μｍ）１００部を水に分散後、バインダーとしてポリビニルアルコール（クラレ社製、商品名：ＰＶＡ１１７）２５部を混合して、混合水分散液（濃度：１３％）を調整した。
【０１０４】
（インクジェット記録体の作製）
塗工液Ｄを塗工液Ｄ−３に変えた以外は、実施例１と同様にして、インクジェット記録体を作製した。
【０１０５】
比較例５
（塗工液Ｄ−４）
平均粒子径１．５μｍの湿式法シリカ（トクヤマ社製、商品名：ファインシール  Ｆ−８０、平均１次粒子径：約０．００９μｍ）１００部を水に分散後、バインダーとしてポリビニルアルコール（クラレ社製、商品名：ＰＶＡ１１７）３０部を混合して、混合水分散液（濃度：１３％）を調整した。
【０１０６】
（インクジェット記録体の作製）
支持体Ａに、塗工液Ｄを塗工液Ｄ−４に変えた以外は、実施例１と同様にして、インクジェット記録体を作製した。
【０１０７】
実施例３
（塗工液Ｆ）
平均粒子径１．５μｍの湿式法シリカ（トクヤマ社製、商品名：ファインシール  Ｆ−８０、平均１次粒子径：約０．００９μｍ）１００部を水に分散後、ポリエーテル系ポリウレタンＥｍ（三井武田ケミカル製、商品名：タケラックＷ６０２０〔図１の熱可塑性樹脂フィルム１で使用のエマルジョン）、粒子径：８０ｎｍ、Ｔｇ：９０℃〕４５部、及びポリビニルアルコール（クラレ社製、商品名：ＰＶＡ１１７）５部を混合して、混合水分散液（濃度：１５％）を調整した。
【０１０８】
（インクジェット記録体の作製）
支持体Ａを支持体Ｂに、及び塗工液Ｄを塗工液Ｆに変えた以外は、実施例２と同様にして、インクジェット記録体を作製した。
【０１０９】
比較例６
（塗工液Ｆ−１）
平均粒子径１．５μｍの湿式法シリカ（トクヤマ社製、商品名：ファインシール  Ｆ−８０、平均１次粒子径：約０．００９μｍ）１００部を水に分散後、ポリカーボネート系ポリウレタンＥｍ〔三井武田ケミカル製、商品名：タケラックＷ６１５（図３の熱可塑性樹脂フィルム３で使用のエマルジョン）、粒子径：８０ｎｍ、Ｔｇ：８５℃〕４５部、及びポリビニルアルコール（クラレ社製、商品名：ＰＶＡ１１７）５部を混合して、混合水分散液（濃度：１５％）を調整した。
【０１１０】
（インクジェット記録体の作製）
支持体Ａを支持体Ｂに、及び塗工液Ｄを塗工液Ｆ−１に変えた以外は、実施例２と同様にして、インクジェット記録体を作製した。
【０１１１】
比較例７
支持体Ａを支持体Ｂに、及び塗工液Ｄを塗工液Ｄ−２に変えた以外は、実施例２と同様にして、インクジェット記録体を作製した。
【０１１２】
比較例８
支持体Ａを支持体Ｂに、及び塗工液Ｄを塗工液Ｄ−３に変えた以外は、実施例２と同様にして、インクジェット記録体を作製した。
【０１１３】
比較例９
支持体Ａを支持体Ｂに、及び塗工液Ｄを塗工液Ｄ−４に変えた以外は、実施例２と同様にして、インクジェット記録体を作製した。
【０１１４】
実施例４
（塗工液G）
平均粒子径６５ｎｍのコロイダルシリカ（商品名：スノーテックスＹＬ、日産化学社製）１００部に、ポリカーボネート系ポリウレタンＥｍ（三井武田ケミカル製、商品名：タケラックＷ６０１０、粒子径：６０ｎｍ、Ｔｇ：９０℃）５部を混合して、混合水分散液（濃度：５％）を調整した。
【０１１５】
（インクジェット記録体の作製）
実施例３のインクジェット記録体上に、第３塗工層として塗工量が１ｇ／ｍ2となるように塗工液Ｇを塗工し、塗工層が湿潤状態にある間に、表面温度１００℃の鏡面ドラムに圧着し、乾燥後、離型させ、インクジェット記録体を作製した。
【０１１６】
比較例１０
（塗工液Ｇ−１）
平均粒子径６５ｎｍのコロイダルシリカ（商品名：スノーテックスＹＬ、日産化学社製）１００部に、ポリカーボネート系ポリウレタンＥｍ〔三井武田ケミカル製、商品名：タケラックＷ６３５（図３の熱可塑性樹脂フィルム４で使用のエマルジョン）、粒子径：１５０ｎｍ、Ｔｇ：７０℃〕５部を混合して、混合水分散液（濃度：５％）を調整した。
【０１１７】
（インクジェット記録体の作製）
比較例６のインクジェット記録体上に、第３塗工層として塗工量が１ｇ／ｍ2となるように塗工液Ｇ−１を塗工し、塗工層が湿潤状態にある間に、表面温度１００℃の鏡面ドラムに圧着し、乾燥後、離型させ、インクジェット記録体を作製した。
【０１１８】
実施例５
（塗工液Ｈ）
シリカ微粒子Ｂ１００部に、バインダーとしてポリエーテル系ポリウレタンＥｍ（三井武田ケミカル製、商品名：タケラックＷ６０２０、粒子径：８０ｎｍ、Ｔｇ：９０℃）３０部、及びポリビニルアルコール（クラレ社製、商品名：ＰＶＡ１１７）５部を混合して、混合水分散液（濃度：１４％）を調整した。
【０１１９】
（インクジェット記録体の作製）
支持体Ａに、塗工液Ｈを塗工量が１５ｇ／ｍ2になるように塗工、１００℃で乾燥し、第１塗工層を得た。上記塗工層上に、カチオン性化合物（ハイモ社製、商品名：ＳＣ−７００、分子量：３０万）の７％水溶液を固形分換算の塗工量が０．７ｇ／ｍ2になるように含浸塗工乾燥してインクジェット記録体を作製した。
【０１２０】
比較例１１
（塗工液Ｈ−１）
シリカ微粒子Ｂ１００部に、バインダーとしてポリカーボネート系ポリウレタンＥｍ（三井武田ケミカル製、商品名：タケラックＷ６１５、粒子径：８０ｎｍ、Ｔｇ：８５℃）３０部、及びポリビニルアルコール（クラレ社製、商品名：ＰＶＡ１１７）５部を混合して、混合水分散液（濃度：１４％）を調整した。
【０１２１】
（インクジェット記録体の作製）
塗工液Ｈを塗工液Ｈ−１に変えた以外は、実施例４と同様にして、インクジェット記録体を作製した。
【０１２２】
比較例１２
（塗工液Ｈ−２）
シリカ微粒子Ｂ１００部に、バインダーとしてポリビニルアルコール（クラレ社製、商品名：ＰＶＡ１１７）２０部を混合して、混合水分散液（濃度：１３％）を調整した。
【０１２３】
（インクジェット記録体の作製）
塗工液Ｈを塗工液Ｈ−２に変えた以外は、実施例４と同様にして、インクジェット記録体を作製した。
【０１２４】
比較例１３
（塗工液Ｈ−３）
シリカ微粒子Ｂ１００部に、バインダーとしてポリビニルアルコール（クラレ社製、商品名：ＰＶＡ１１７）２５部を混合して、混合水分散液（濃度：１３％）を調整した。
【０１２５】
（インクジェット記録体の作製）
塗工液Ｈを塗工液Ｈ−３に変えた以外は、実施例４と同様にして、インクジェット記録体を作製した。
【０１２６】
比較例１４
（塗工液Ｈ−４）
シリカ微粒子Ｂ１００部に、バインダーとしてポリビニルアルコール（クラレ社製、商品名：ＰＶＡ１１７）３０部を混合して、混合水分散液（濃度：１３％）を調整した。
【０１２７】
（インクジェット記録体の作製）
塗工液Ｈを塗工液Ｈ−４に変えた以外は、実施例４と同様にして、インクジェット記録体を作製した。
【０１２８】
実施例６
（塗工液I）
アルミナ微粒子Ａ１００部に、バインダーとしてカチオン変性アクリルエマルションラテックス（三井化学社製、ＸＯＭ−３０２０）８部、ステアリン酸アミド３部を混合して、混合水分散液（濃度：５％）を調整した。
【０１２９】
（インクジェット記録体の作製）
実施例５のインクジェット記録体上に、第２塗工層として塗工量が１ｇ／ｍ2となるように塗工液Ｉを塗工し、塗工層が湿潤状態にある間に、表面温度１００℃の鏡面ドラムに圧着し、乾燥後、離型させ、インクジェット記録体を作製した。
【０１３０】
比較例１５
（インクジェット記録体の作製）
比較例１２のインクジェット記録体上に、第２塗工層として塗工量が１ｇ／ｍ2となるように塗工液Ｉを塗工し、塗工層が湿潤状態にある間に、表面温度１００℃の鏡面ドラムに圧着し、乾燥後、離型させ、インクジェット記録体を作製した。
【０１３１】
実施例７
（塗工液Ｊ）
シリカ微粒子Ｂ１００部に、バインダーとしてポリカーボネート系ポリウレタンＥｍ（三井武田ケミカル製、商品名：タケラックＷ６０１０、粒子径：６０ｎｍ、Ｔｇ：９０℃）４０部を混合して、混合水分散液（濃度：１５％）を調整した。
【０１３２】
（インクジェット記録体の作製）
支持体Ａに、塗工液Ｊを塗工量が１５ｇ／ｍ2になるように塗工、１００℃で乾燥し、第１塗工層を得た。上記塗工層上に、塩基性塩化アルミニウム〔商品名：タキバイン＃１５００、（株）多木化学製〕の３％水溶液を固形分換算の塗工量が０．５ｇ／ｍ2になるように含浸塗工乾燥してインクジェット記録体を作製した。
【０１３３】
比較例１６
（塗工液Ｊ−１）
シリカ微粒子Ｂ１００部に、バインダーとしてポリエステル系ポリウレタンＥｍ〔第一工業製薬製、商品名：スーパーフレックス６２０（図１、熱可塑性樹脂フィルム２で使用のエマルジョン）、粒子径：３０ｎｍ、Ｔｇ：４３℃〕４０部を混合して、混合水分散液（濃度：１５％）を調整した。
【０１３４】
（インクジェット記録体の作製）
塗工液Ｊを塗工液Ｊ−１に変えた以外は、実施例７と同様にして、インクジェット記録体を作製した。
【０１３５】
（評価方法）
実施例１〜６及び比較例１〜１５で得られたインクジェット記録体のインク吸収性、印字部滲み、光沢感、インク受容層の塗膜強度、コックリング、顔料インク適性、耐オゾン性、及び耐擦過性は、以下に示す方法で評価した。
【０１３６】
＜インクジェット記録体の特性＞
（塗膜強度）
インクジェット記録体のインク受容層最上層にセロハンテープを貼りつけ、軽く指を押さえてから剥離する。
○：記録層が殆ど取れない。
△：記録層が取れるが、実用上問題ないレベル。
×：記録層がかなり取れて、実用上問題あるレベル。
【０１３７】
（コックリング）
市販の染料インクプリンター（ＥＰＳＯＮ社製、商標：ＰＭ−８００Ｃ、印字モード：フォトプリント紙）によって、シアンインクとマゼンタインクの２色混合のベタ印字部に発生したコックリングを目視にて評価した。
○：コックリングが全く認められず、良好な状態。
△：コックリングがあり、使用状況によっては問題となるレベル。
×：コックリングが著しく、実用にならないレベル。
【０１３８】
＜染料インクに対する特性＞
印字は、市販の染料インクプリンター（ＥＰＳＯＮ社製、商標：ＰＭ−８００Ｃ、印字モード：フォトプリント紙）で行った。
【０１３９】
（インク吸収性（印字斑））
記録体にグリーンベタ印字し、ベタ印字の斑があるかどうかを目視で観察し、以下の４段階で評価した。印字斑は、先に打ち込まれたインクが、完全にインクジェット記録体の塗工層に吸収されないうちに次のインクが飛来して表面で重なった場合に生じる現象であり、インク吸収速度が遅くなると、顕著に表れる。
◎：印字斑は、全く見られない。
○：印字斑は、多少あるが、実用上問題ないレベル。
△：印字斑が見られ、実用上問題あるレベル。
×：印字斑が多い。
【０１４０】
（耐オゾン性）
ＩＳＯ−４００の画像（「高精細カラーディジタル標準画像データＩＳＯ／ＪＩＳ  ＳＣＩＤ」、ｐ１３、画像名称：果物かご）を印字し、２４℃、６０％ＲＨ環境でオゾン濃度２．５ｐｐｍ雰囲気中に２４時間放置した。目視により変色の度合いを観察し、評価した。
○：変褪色がややみられるものの、実用上問題なし
△：やや変褪色が著しい
×：変褪色が著しく、実用上問題あり
【０１４１】
＜顔料インクに対する特性＞
印字は、市販の顔料インクプリンター（ＥＰＳＯＮ社製、商標：ＰＸ−Ｇ９００、印字モード：エプソン写真用紙きれいモード）で行った。
【０１４２】
（顔料インク適性及び顔料画像の耐擦過性）
本発明のインクジェット記録シートの顔料インクに対する適性及び顔料インク画像の耐擦過性を評価するために、該記録体に、該顔料インクプリンターを用いて、ＩＳＯ−４００の画像（「高精細カラーディジタル標準画像データＩＳＯ／ＪＩＳ  ＳＣＩＤ」、ｐ１３、画像名称：果物かご）を記録し、この記録画像について、下記のように評価した。
【０１４３】
（イ）顔料インク適性
顔料適性は画像の均一性をもって評価した。
○：画像が均一で全く斑が見られない。
△：画像の斑が見えるが、実用可能レベル。
×：画像の斑が多く、実用不可レベル。
【０１４４】
（ロ）顔料画像の耐擦過性
上記の画像を記録後２４時間放置し、綿棒で画像部を擦り、その耐擦過性を下記のように評価した。
○：画像部は全く変化が見られない。
△：画像部の一部の顔料がこすり取られた。但し、実用上は問題ないレベル。
×：画像部の顔料がかなりこすり取られ、実用上問題あるレベル。
【０１４５】
【表１】
2005349820.tif 000003
【０１４６】
表１に示されている、実施例１〜７及び比較例１〜１６のインクジェット記録シートについての各評価結果から明らかなように、本発明のインクジェット記録シートは、インクジェット記録体の特性、染料インクに対する特性及び顔料インクに対する特性のいずれの評価項目においても、各比較例のインクジェット記録体についての評価に比べて優れているという評価を得ることが出来たものである。
【図面の簡単な説明】
【０１４７】
【図１】熱可塑性樹脂フィルム（６５０μｍ）の浸漬時間と膨潤率の関係を示す図。
【図２】熱可塑性樹脂フィルム（２５０μｍ及び６５μｍ）の浸漬時間と膨潤率の関係を示す図。
【図３】高Ｔｇ熱可塑性樹脂フィルム（６５０μｍ）の浸漬時間と膨潤率の関係を示す図。
【図４】熱可塑性樹脂フィルム（６５０μｍ）の乾燥温度と膨潤率の関係を示す図。
【図１】
2005349820.tif 000004
【図２】
2005349820.tif 000005
【図３】
2005349820.tif 000006
【図４】
2005349820.tif 000007